МНОГОСЛОЙНЫЙ АНТИБАКТЕРИАЛЬНЫЙ МАТЕРИАЛ

Область техники, к которой относится полезная модель.
Настоящая полезная модель относится к легкой промышленности, а именно к многослойным антибактериальным материалам, содержащим скрепленные между собой точечным термоскреплением подложку с антимикробными свойствами и защитный слой, и может быть использована для производства спортивной одежды зимнего назначения и летнего назначения, обеспечивающий пароотведение и влагозащиту с противомикробной и антибактериальной пропиткой.
Уровень техники.
В настоящее время существует множество многослойных антибактериальных материалов. Так известен из уровня техники многослойный антибактериальный материал, содержащий скрепленные между собой точечным термоскреплением подложку с антибактериальными свойствами и защитный слой, описанный в патенте на изобретение РФ №2529829, опубликовано 27.09.2014.
Данный материал является наиболее близким по технической сущности к заявленной полезной модели и взят за прототип. Недостатком такого материала является то, что хоть он и обеспечивает барьерные свойства против различных видов микроорганизмов, но не обеспечивает воздухонепроницаемость и водоотталкивание при контакте с внешней средой.
Раскрытие полезной модели.
Настоящая полезная модель, главным образом, имеет целью предложить многослойный антибактериальный материал, содержащий скрепленные между собой точечным термоскреплением подложку с антибактериальными свойствами и защитный слой, позволяющий обеспечить улучшение потребительских качеств ткани, так как обеспечивает воздухонепроницаемость и водоотталкивание при контакте с внешней средой, при этом пропускает пар с внутренней стороны, и одновременно образует высокие барьерные свойства против различных видов микроорганизмов, что и является поставленной технической задачей.
Для достижения этой цели
- защитный слой выполнен из полиэстера, который имеет водогрязеотталкивающую пропитку, и имеющий поры, размер которых меньше размера капли воды, но больше, чем размер молекулы воды в свободном состоянии,
- материал имеет средний слой, который выполнен на основе термоламината из полиуретана, и имеющий поры, размер которых меньше размера капли воды, но больше, чем размер молекулы воды в свободном состоянии,
- подложка является трикотажным полотном с антибактериальной пропиткой.
Благодаря таким выгодным характеристикам появляется возможность обеспечения воздухонепроницаемости и водоотталкивания при контакте с внешней средой, при этом пропускания пара с внутренней стороны, и одновременно такая ткань образует высокие барьерные свойства против различных видов микроорганизмов.
Существует вариант полезной модели, в котором термоскрепление является склеивающим полимером, в качестве которого выбран реактивный полиуретановый клей-расплав.
Благодаря таким выгодным характеристикам появляется возможность конкретизации склеивающего полимера.
Существует преимущественный вариант полезной модели, в котором водогрязеотталкивающая пропитка имеет в своем составе углеводороды метанового ряда, винилбензол и ортоксилол.
Благодаря таким выгодным характеристикам появляется возможность конкретизации водогрязеотталкивающей пропитки.
Существует преимущественный вариант полезной модели, в котором водогрязеотталкивающая пропитка имеет состав:
- углеводороды метанового ряда - 23%,
- винилбензол - 15%,
- ортоксилол - 62 %.
Благодаря таким выгодным характеристикам появляется возможность еще более дательной конкретизации водогрязеотталкивающей пропитки.
Существует преимущественный вариант полезной модели, в котором антибактериальная пропитка имеет в своем составе полигексаметиленгуанидин хлорида, водорастворимый неионный полимер и анионное поверхностно-активное вещество.
Благодаря таким выгодным характеристикам появляется возможность конкретизации антибактериальной пропитки.
Существует преимущественный вариант полезной модели, в котором антибактериальная пропитка имеет состав:
- полигексаметиленгуанидин хлорид - 2,5%,
- водорастворимый неионный полимер - 1,5%,
- анионное поверхностно-активное вещество - 1%,
- вода - 95%.
Благодаря таким выгодным характеристикам появляется возможность еще более дательной конкретизации антибактериальной пропитки. Компоненты пропитки обладают бактерицидным действием против колониеобразующих микроорганизмов в воздухе рабочей зоны.
2
2
2
2
Существует еще и такой вариант полезной модели, в котором плотность защитного слоя составляет 60 г/м, плотность среднего слоя - 30 г/м, плотность подложки составляет 175-185 г/м, плотность термоскрепления - 20 г/м.
Благодаря таким выгодным характеристикам появляется возможность конкретизации варианта изготовления материалы для зимней одежды.
2
2
2
2
Наконец, существует еще и такой вариант полезной модели, в котором плотность защитного слоя составляет 85 г/м, плотность среднего слоя - 30 г/м, плотность подложки составляет 95-105 г/м, плотность термоскрепления - 20 г/м.
Благодаря таким выгодным характеристикам появляется возможность конкретизации варианта изготовления материалы для летней одежды.
Краткое описание чертежей.
Другие отличительные признаки и преимущества данной полезной модели ясно вытекают из описания, приведенного ниже для иллюстрации и не являющегося ограничительным, со ссылками на прилагаемые рисунки, на которых:
- фигура 1 показывает изображение строение многослойного антибактериального материала, согласно полезной модели;
- фигура 2 показывает изображение внешней стороны многослойного антибактериального материала, согласно полезной модели;
- фигура 3 показывает изображение внутренней стороны многослойного антибактериального материала, согласно полезной модели.
Согласно фигурам 1-3 многослойный антибактериальный материал содержит скрепленные между собой точечным термоскреплением подложку 3 с антибактериальными свойствами и защитный слой 1.
Защитный слой 1 выполнен из полиэстера, который имеет водогрязеотталкивающую пропитку, и имеющий поры, размер которых меньше размера капли воды, но больше, чем размер молекулы воды в свободном состоянии,
Материал имеет средний слой 2, который выполнен на основе термоламината из полиуретана, и имеющий поры, размер которых меньше размера капли воды, но больше, чем размер молекулы воды в свободном состоянии,
Подложка 3 является трикотажным полотном с антибактериальной пропиткой.
Опционально водогрязеотталкивающая пропитка имеет в своем составе углеводороды метанового ряда, винилбензол и ортоксилол.
Опционально водогрязеотталкивающая пропитка имеет состав:
- углеводороды метанового ряда - 23%,
- винилбензол - 15%,
- ортоксилол - 62%.
Опционально антибактериальная пропитка имеет в своем составе полигексаметиленгуанидин хлорида, водорастворимый неионный полимер и анионное поверхностно-активное вещество.
Опционально антибактериальная пропитка имеет состав:
- полигексаметиленгуанидин хлорид - 2,5%,
- водорастворимый неионный полимер - 1,5%,
- анионное поверхностно-активное вещество - 1%,
- вода - 95%.
Все это позволяет производить два вида материала - для зимнего назначения и летнего назначения.
Пример материала для зимнего назначения:
2
1) Защитный (наружный слой 1) - 100% полиэстер с водогрязеотталкивающей пропиткой. Плотность: 60 г/м.
2) Склеивающий полимер - реактивный полиуретановый клей-расплав.
2
3) Средний слой 2 - термоламинат. Плотность: 30 г/м, состав: полиуретан.
2
4) Подложка (внутренний слой 3) - трикотажное полотно из полиэстера с антибактериальной пропиткой. Плотность: 175-185 г/м.
2
Общая плотность материала зимнего назначения: 285-295 г/м.
Пример материала для зимнего летнего назначения:
2
1) Защитный (наружний слой 1) - 100% полиэстер с водогрязеотталкивающей пропиткой. Плотность: 85 г/м.
2) Склеивающий полимер - реактивный полиуретановый клей-расплав.
2
3) Средний слой 2 - термоламинат. Плотность: 30 г/м, состав: полиуретан.
2
4) Подложка (внутренний слой 3) - трикотажное полотно из полиэстера с антибактериальной пропиткой. Плотность: 95-105 г/м.
2
Общая плотность Материала летнего назначения: 230-240 г/м.
Информация о склеивающем полимере.
Реактивный полиуретановый клей-расплав представляет собой полиуретановый полимер, образующий сетчатую структуру с очень высокой прочностью сцепления. Характеризуется тепло- и морозостойкостью, устойчивостью к стирке, химической чистке.
Информация о пропитке.
Антибактериальная пропитка состоит на основе полигексаметиленгуанидин хлорида, водорастворимого неионного полимера и анионного поверхностно-активного вещества. Компоненты пропитки обладают бактерицидным действием против колониеобразующих микроорганизмов в воздухе рабочей зоны.
Полигексаметиленгуанидин выполняет антибактериальную функцию, водорастворимый неионный полимер и анионные поверхностно-активные вещества добавлены для улучшения потребительских свойств.
Полигексаметиленгуанидин хлорид, который находится в составе пропитки, обладает уникальными физико-химическими биоцидными свойствами, не имеет цвета и запаха, является полностью растворим в воде, сохраняет физико-химические и биоцидные свойства при отрицательных температурах, а также температуре до +120°С.
Полигексаметиленгуанидин хлорид обеспечивает биоцидные свойства против вирусов, грибов, грамотрицательных и грамположительных бактерий. Благодаря свойствам полигексаметиленгуанидин хлорида бактерицидный эффект сохраняется до 8 месяцев.
Осуществление полезной модели.
На трикотажное полотно наносится противомикробная и антибактериальной пропитка, затем полотно просушивается при температуре 40°С.
Термоламинат и трикотажное полотно склеиваются между собой при помощи реактивного полиуретанового клея-расплава, нагретого до 80-100°С и нанесенного через гравировальный вал на термоламинат. Затем трикотажное полотно прижимается под давлением к термоламинату и наматывается на картонные гильзы. Дублированный материал просушивается при температуре 25°С.
Далее при помощи реактивного полиуретанового клея-расплава (при 80-100°С) полиэстер склеивается с ранее дублированным термоламинатом и трикотажным полотном. При этом термоламинат находится между полотном трикотажа и полиэстера. Материал просушивается при температуре 25°С.
Затем на наружный слой (полиэстер) наносится водогрязеотталкивающая пропитка.
Промышленная применимость.
Многослойный антибактериальный материал может быть осуществлен специалистом на практике и при осуществлении обеспечивают реализацию заявленного назначения, что позволяет сделать вывод о соответствии критерию «промышленная применимость» для полезной модели.
В соответствии с предложенной полезной моделью изготовлен опытный образец многослойного антибактериального материала.
Испытания опытного образца многослойного антибактериального материала показали, что она обеспечивает:
- эффект пароотведения, что способствует комфорту при усиленной физической нагрузке,
- также имеет противомикробную и антибактериальную пропитку, что является преимуществом для применения в условиях неблагополучной эпидемиологической обстановки.
То есть разработанный новый материал обладает антибактериальными свойствами способствует комфорту при усиленной физическая нагрузке, а также защищает от воздействия патогенных микроорганизмов. Отличительной технологией для термоламината являются химические модификации в качестве нанесения антибактериальной пропиткой на трикотажное полотно, также химические модификации в целях усиления гидрофобизирующих свойств полиэстера.
Все это обеспечивает достижение заявленного технического результата, а именно улучшение потребительских качеств ткани, так как обеспечивает воздухонепроницаемость и водоотталкивание при контакте с внешней средой, при этом пропускает пар с внутренней стороны, и одновременно образует высокие барьерные свойства против различных видов микроорганизмов.